(57)【要約】  本発明に係る精製方法は、下記式（１）で表される化合物又は下記式（２）で表される構造を有する樹脂の精製方法であって、水と任意に混和しない有機溶媒及び前記化合物又は前記樹脂を含む溶液（Ａ）と、酸性の水溶液と、を接触させる工程を含む。2015080240.tif 000077（上記式中、Ｘは酸素原子又は硫黄原子、Ｒ１は単結合又は炭化水素基、Ｒ２はアルキル基又は水酸基等であり、ここで、Ｒ２の少なくとも１つは水酸基であり、Ｒ３は単結合又はアルキレン基であり、ｍは１〜６、ｍ２は１〜５、ｐは０又は１、ｎは１〜４である。）
2015080240.tif 000002
【特許請求の範囲】
【請求項１】
下記式（１）で表される化合物又は下記式（２）で表される構造を有する樹脂の精製方法であって、
水と任意に混和しない有機溶媒及び前記化合物又は前記樹脂を含む溶液（Ａ）と、酸性の水溶液と、を接触させる工程を含む、精製方法。
【化１】
2015080240.tif 000069
（式（１）中、Ｘは、各々独立して、酸素原子又は硫黄原子であり、Ｒ１は、単結合又は炭素数１〜３０の２ｎ価の炭化水素基であり、該炭化水素基は、環式炭化水素基、二重結合、ヘテロ原子又は炭素数６〜３０の芳香族基を有していてもよく、Ｒ２は、各々独立して、炭素数１〜１０の直鎖状、分岐状若しくは環状のアルキル基、炭素数６〜１０のアリール基、炭素数２〜１０のアルケニル基又は水酸基であり、ここで、Ｒ２の少なくとも１つは水酸基であり、ｍは、各々独立して、１〜６の整数であり、ｐは各々独立して０又は１であり、ｎは、１〜４の整数である。）
【化２】
2015080240.tif 000070
（式（２）中、Ｘは、各々独立して、酸素原子又は硫黄原子であり、Ｒ１は、単結合又は炭素数１〜３０の２ｎ価の炭化水素基であり、該炭化水素基は、環式炭化水素基、二重結合、ヘテロ原子又は炭素数６〜３０の芳香族基を有していてもよく、Ｒ２は、各々独立して、炭素数１〜１０の直鎖状、分岐状若しくは環状のアルキル基、炭素数６〜１０のアリール基、炭素数２〜１０のアルケニル基又は水酸基であり、ここで、Ｒ２の少なくとも１つは水酸基であり、Ｒ３は、各々独立して、単結合又は炭素数１〜２０の直鎖状若しくは分岐状のアルキレン基であり、ｍ２は、各々独立して、１〜５の整数であり、ｐは各々独立して０又は１であり、ｎは、１〜４の整数である。）
【請求項２】
前記酸性の水溶液が、塩酸、硫酸、硝酸及びリン酸からなる群より選ばれる１種以上の鉱酸水溶液である、又は、酢酸、プロピオン酸、蓚酸、マロン酸、コハク酸、フマル酸、マレイン酸、酒石酸、クエン酸、メタンスルホン酸、フェノールスルホン酸、ｐ−トルエンスルホン酸及びトリフルオロ酢酸からなる群より選ばれる１種以上の有機酸水溶液である、請求項１に記載の精製方法。
【請求項３】
前記水と任意に混和しない有機溶媒が、トルエン、２−ヘプタノン、シクロヘキサノン、シクロペンタノン、メチルイソブチルケトン、プロピレングリコールモノメチルエーテルアセテート又は酢酸エチルである、請求項１又は２に記載の精製方法。
【請求項４】
前記水と任意に混和しない有機溶媒が、メチルイソブチルケトン又は酢酸エチルである、請求項１又は２に記載の精製方法。
【請求項５】
前記溶液（Ａ）が、水と任意に混和する有機溶媒を前記式（１）で表される化合物又は前記式（２）で表される構造を有する樹脂に対して０．１〜１００質量倍含む、請求項１〜４のいずれか１項に記載の精製方法。
【請求項６】
前記水と任意に混和する有機溶媒が、Ｎ−メチルピロリドン又はプロピレングリコールモノメチルエーテルである、請求項５に記載の精製方法。
【請求項７】
前記溶液（Ａ）と酸性の水溶液とを接触させる工程による抽出処理を行ったのち、さらに水による抽出処理を行う工程を含む、請求項１〜６のいずれか１項に記載の精製方法。
【請求項８】
前記式（１）で表される化合物が、下記式（１−１）で表される化合物である、請求項１〜７のいずれか１項に記載の精製方法。
【化３】
2015080240.tif 000071
（上記式（１−１）中、Ｒ１、Ｒ２、ｍ、ｐ、ｎは、上記式（１）で説明したものと同義である。）
【請求項９】
前記式（１−１）で表される化合物が、下記式（１−２）で表される化合物である、請求項８に記載の精製方法。
【化４】
2015080240.tif 000072
（上記式（１−２）中、Ｒ１、ｐ及びｎは、上記式（１）で説明したものと同義であり、Ｒ４は、上記式（１）で説明したＲ２と同義であり、ｍ３は、各々独立して１〜６の整数であり、ｍ４は、各々独立して０〜５の整数であり、ｍ３＋ｍ４は１〜６の整数である。）
【請求項１０】
前記式（１−２）で表される化合物が、下記式（１−３）で表される化合物である、請求項９に記載の精製方法。
【化５】
2015080240.tif 000073
（上記式（１−３）中、Ｒ１、ｐ及びｎは上記式（１）で説明したものと同義であり、Ｒ４、ｍ４は、上記式（１−２）で説明したものと同義である。）
【請求項１１】
前記式（１）で表される化合物が、下記式（１−４）で表される化合物である、請求項１〜７のいずれか１項に記載の精製方法。
【化６】
2015080240.tif 000074
（上記式（１−４）中、Ｘ、Ｒ１は上記式（１）で説明したものと同義であり、Ｒ４、ｍ４は、上記式（１−２）で説明したものと同義である。）
【請求項１２】
前記式（１−４）で表される化合物が、下記式（１−５）で表される化合物である、請求項１１に記載の精製方法。
【化７】
2015080240.tif 000075
（上記式（１−５）中、Ｒ１は上記式（１）で説明したものと同義であり、Ｒ４、ｍ４は、上記式（１−２）で説明したものと同義である。）
【請求項１３】
前記式（１−５）で表される化合物が、下記式（ＢｉｓＮ−１）で表される化合物である、請求項１２に記載の精製方法。
【化８】
2015080240.tif 000076
【発明の詳細な説明】
【技術分野】
【０００１】
本発明は、特定の構造を有する化合物又は樹脂の精製方法に関する。
【背景技術】
【０００２】
ベンゾキサンテン骨格を有する化合物又は樹脂は、耐熱性、耐エッチング性、溶媒溶解性に優れているため、半導体用のコーティング剤、レジスト用材料、半導体下層膜形成材料として使用される（例えば、特許文献１〜２参照）。
【先行技術文献】
【特許文献】
【０００３】
【特許文献１】国際公開第２０１３／０２４７７８号
【特許文献２】国際公開第２０１３／０２４７７９号
【発明の概要】
【発明が解決しようとする課題】
【０００４】
上記用途においては、特に金属含有量が、歩留まり向上のために重要な性能項目となっている。すなわち、金属含有量の多いベンゾキサンテン骨格を有する化合物又は樹脂を用いた場合には、半導体中に金属が残存し、半導体の電気特性を低下させることから、金属含有量を低減することが求められている。
金属含有量の低減されたベンゾキサンテン骨格を有する化合物又は樹脂の製造方法として、該化合物又は樹脂と有機溶媒を含む混合物を、イオン交換樹脂と接触させる方法、フィルターで濾過する方法等が考えられる。
しかし、イオン交換樹脂を用いる方法では、種々の金属イオンを含有する場合は、イオン交換樹脂の選択に難があり、金属の種類によっては除去が困難であるという問題、非イオン性の金属の除去が困難であるという問題、さらには、ランニングコストが大きいという問題が有る。
一方、フィルターで濾過する方法では、イオン性金属の除去が困難であるという問題がある。したがって、金属含有量の低減された環状化合物の工業的に有利な精製方法の確立が望まれている。【０００５】
本発明は上述した従来技術が有する課題に鑑みてなされたものであり、本発明の目的は、特定の構造を有する特定の化合物又は樹脂に不純物として含まれうる種々の金属の含有量を低減できる精製方法を提供することにある。
【課題を解決するための手段】
【０００６】
本発明者らは上記課題を解決するため鋭意検討した結果、特定の構造を有する化合物又は樹脂と特定の有機溶媒を含む溶液を、酸性の水溶液と接触させることにより、種々の金属の含有量が低下することを見出し、本発明に至った。【０００７】
すなわち、本発明は次のとおりである。
［１］
下記式（１）で表される化合物又は下記式（２）で表される構造を有する樹脂の精製方法であって、
水と任意に混和しない有機溶媒及び前記化合物又は前記樹脂を含む溶液（Ａ）と、酸性の水溶液と、を接触させる工程を含む、精製方法。
【化１】
2015080240.tif 000003
（式（１）中、Ｘは、各々独立して、酸素原子又は硫黄原子であり、Ｒ１は、単結合又は炭素数１〜３０の２ｎ価の炭化水素基であり、該炭化水素基は、環式炭化水素基、二重結合、ヘテロ原子又は炭素数６〜３０の芳香族基を有していてもよく、Ｒ２は、各々独立して、炭素数１〜１０の直鎖状、分岐状若しくは環状のアルキル基、炭素数６〜１０のアリール基、炭素数２〜１０のアルケニル基又は水酸基であり、ここで、Ｒ２の少なくとも１つは水酸基であり、ｍは、各々独立して、１〜６の整数であり、ｐは各々独立して０又は１であり、ｎは、１〜４の整数である。）
【化２】
2015080240.tif 000004
（式（２）中、Ｘは、各々独立して、酸素原子又は硫黄原子であり、Ｒ１は、単結合又は炭素数１〜３０の２ｎ価の炭化水素基であり、該炭化水素基は、環式炭化水素基、二重結合、ヘテロ原子又は炭素数６〜３０の芳香族基を有していてもよく、Ｒ２は、各々独立して、炭素数１〜１０の直鎖状、分岐状若しくは環状のアルキル基、炭素数６〜１０のアリール基、炭素数２〜１０のアルケニル基又は水酸基であり、ここで、Ｒ２の少なくとも１つは水酸基であり、Ｒ３は、各々独立して、単結合又は炭素数１〜２０の直鎖状若しくは分岐状のアルキレン基であり、ｍ２は、各々独立して、１〜５の整数であり、ｐは各々独立して０又は１であり、ｎは、１〜４の整数である。）
［２］
前記酸性の水溶液が、塩酸、硫酸、硝酸及びリン酸からなる群より選ばれる１種以上の鉱酸水溶液である、又は、酢酸、プロピオン酸、蓚酸、マロン酸、コハク酸、フマル酸、マレイン酸、酒石酸、クエン酸、メタンスルホン酸、フェノールスルホン酸、ｐ−トルエンスルホン酸及びトリフルオロ酢酸からなる群より選ばれる１種以上の有機酸水溶液である、［１］に記載の精製方法。
［３］
前記水と任意に混和しない有機溶媒が、トルエン、２−ヘプタノン、シクロヘキサノン、シクロペンタノン、メチルイソブチルケトン、プロピレングリコールモノメチルエーテルアセテート又は酢酸エチルである、［１］又は［２］に記載の精製方法。
［４］
前記水と任意に混和しない有機溶媒が、メチルイソブチルケトン又は酢酸エチルである、［１］又は［２］に記載の精製方法。
［５］
前記溶液（Ａ）が、水と任意に混和する有機溶媒を前記式（１）で表される化合物又は前記式（２）で表される構造を有する樹脂に対して０．１〜１００質量倍含む、［１］〜［４］のいずれかに記載の精製方法。
［６］
前記水と任意に混和する有機溶媒が、Ｎ−メチルピロリドン又はプロピレングリコールモノメチルエーテルである、［５］に記載の精製方法。
［７］
前記溶液（Ａ）と酸性の水溶液とを接触させる工程による抽出処理を行ったのち、さらに水による抽出処理を行う工程を含む、［１］〜［６］のいずれかに記載の精製方法。
［８］
前記式（１）で表される化合物が、下記式（１−１）で表される化合物である、［１］〜［７］のいずれかに記載の精製方法。
【化３】
2015080240.tif 000005
（上記式（１−１）中、Ｒ１、Ｒ２、ｍ、ｐ、ｎは、上記式（１）で説明したものと同義である。）
［９］
前記式（１−１）で表される化合物が、下記式（１−２）で表される化合物である、［８］に記載の精製方法。
【化４】
2015080240.tif 000006
（上記式（１−２）中、Ｒ１、ｐ及びｎは、上記式（１）で説明したものと同義であり、Ｒ４は、上記式（１）で説明したＲ２と同義であり、ｍ３は、各々独立して１〜６の整数であり、ｍ４は、各々独立して０〜５の整数であり、ｍ３＋ｍ４は１〜６の整数である。）
［１０］
前記式（１−２）で表される化合物が、下記式（１−３）で表される化合物である、［９］に記載の精製方法。
【化５】
2015080240.tif 000007
（上記式（１−３）中、Ｒ１、ｐ及びｎは上記式（１）で説明したものと同義であり、Ｒ４、ｍ４は、上記式（１−２）で説明したものと同義である。）
［１１］
前記式（１）で表される化合物が、下記式（１−４）で表される化合物である、［１］〜［７］のいずれかに記載の精製方法。
【化６】
2015080240.tif 000008
（上記式（１−４）中、Ｘ、Ｒ１は上記式（１）で説明したものと同義であり、Ｒ４、ｍ４は、上記式（１−２）で説明したものと同義である。）
［１２］
前記式（１−４）で表される化合物が、下記式（１−５）で表される化合物である、［１１］に記載の精製方法。
【化７】
2015080240.tif 000009
（上記式（１−５）中、Ｒ１は上記式（１）で説明したものと同義であり、Ｒ４、ｍ４は、上記式（１−２）で説明したものと同義である。）
［１３］
前記式（１−５）で表される化合物が、下記式（ＢｉｓＮ−１）で表される化合物である、［１２］に記載の精製方法。
【化８】
2015080240.tif 000010
【発明の効果】
【０００８】
本発明の精製方法によれば、特定の構造を有する化合物又は樹脂に不純物として含まれうる種々の金属の含有量を低減することができる。
【発明を実施するための形態】
【０００９】
以下、本発明の実施の形態について説明する（以下、本実施形態と称する）。なお、本実施形態は、本発明を説明するための例示であり、本発明は本実施形態のみに限定されない。
【００１０】
本実施形態に係る精製方法は、下記式（１）で表される化合物又は下記式（２）で表される構造を有する樹脂の精製方法である。さらに、本実施形態における精製方法は、水と任意に混和しない有機溶媒及び前記化合物又は前記樹脂を含む溶液（Ａ）と、酸性の水溶液と、を接触させる工程を含む。上記のように構成されているため、本実施形態の精製方法によれば、特定の構造を有する化合物又は樹脂に不純物として含まれうる種々の金属の含有量を低減することができる。
より詳細には、本実施形態においては、上記化合物又は上記樹脂を水と任意に混和しない有機溶媒に溶解させ、さらにその溶液を酸性水溶液と接触させて抽出処理を行うものとすることができる。これにより、式（１）で表される化合物又は式（２）で表される構造を有する樹脂と有機溶媒を含む溶液（Ａ）に含まれる金属分を水相に移行させたのち、有機相と水相を分離して金属含有量の低減された式（１）で表される化合物又は式（２）で表される構造を有する樹脂を精製することができる。
【００１１】
本実施形態で使用される化合物は、下記式（１）で表される化合物である。
【００１２】
【化９】
2015080240.tif 000011
【００１３】
上記式（１）中、Ｘは、各々独立して、酸素原子又は硫黄原子であり、このＸを介して各々のナフタレン環が結合している。Ｒ１は、単結合又は炭素数１〜３０の２ｎ価の炭化水素基であり、このＲ１を介して各々のナフタレン環が結合している。ここで、２ｎ価の炭化水素基は、環式炭化水素基、二重結合、ヘテロ原子又は炭素数６〜３０の芳香族基を有していてもよい。Ｒ２は、各々独立して、炭素数１〜１０の直鎖状、分岐状若しくは環状のアルキル基、炭素数６〜１０のアリール基、炭素数２〜１０のアルケニル基及び水酸基からなる群より選択される１価の置換基であり、ナフタレン環に各々ｍ個ずつ結合している。ここで、Ｒ２の少なくとも１つは、水酸基である。また、ｍは、各々独立して、１〜６の整数であり、ｐは各々独立して０又は１であり、ｎは１〜４の整数である。
【００１４】
なお、前記２ｎ価の炭化水素基とは、ｎ＝１のときには、炭素数１〜３０のアルキレン基、ｎ＝２のときには、炭素数１〜３０のアルカンテトライル基、ｎ＝３のときには、炭素数２〜３０のアルカンヘキサイル基、ｎ＝４のときには、炭素数３〜３０のアルカンオクタイル基のことを示す。前記２ｎ価の炭化水素基としては、例えば、直鎖状、分岐状又は環状構造を有するものが挙げられる。
【００１５】
また、前記２ｎ価の炭化水素基は、環式炭化水素基、二重結合、ヘテロ原子又は炭素数６〜３０の芳香族基を有していてもよい。ここで、前記環式炭化水素基については、有橋環式炭化水素基も含まれる。
【００１６】
ここで、上記式（１）で表される化合物は、原料の入手しやすさの観点から下記式（１−１）で示される化合物であることが好ましい。
【００１７】
【化１０】
2015080240.tif 000012
【００１８】
上記式（１−１）中、Ｒ１、Ｒ２、ｍ、ｎは、上記式（１）で説明したものと同義である。
【００１９】
また、上記一般式（１−１）で示される化合物は、有機溶媒への溶解性の観点から下記式（１−２）で示される化合物であることがより好ましい。
【００２０】
【化１１】
2015080240.tif 000013
【００２１】
上記式（１−２）中、Ｒ１及びｎは、上記式（１）で説明したものと同義であり、Ｒ４は、上記式（１）で説明したＲ２と同義であり、ｍ３は、各々独立して１〜６の整数であり、ｍ４は、各々独立して０〜５の整数であり、ｍ３＋ｍ４は１〜６の整数である。
【００２２】
上記一般式（１−２）で表される化合物は、さらなる有機溶媒への溶解性の観点から下記式（１−３）で表される化合物であることがさらに好ましい。
【００２３】
【化１２】
2015080240.tif 000014
【００２４】
上記式（１−３）中、Ｒ１は上記式（１）で説明したものと同義であり、Ｒ４、ｍ４は、上記式（１−２）で説明したものと同義である。
【００２５】
また、低分子量である観点から、上記式（１）で表される化合物は、上記式（１）においてｎ＝１である態様、すなわち下記式（１−４）で表される化合物であることが好ましい。
【００２６】
【化１３】
2015080240.tif 000015
【００２７】
上記式（１−４）中、Ｘ、Ｒ１は上記式（１）で説明したものと同義であり、Ｒ４、ｍ４は、上記式（１−２）で説明したものと同義である。
【００２８】
さらにまた、上記一般式（１−４）で表される化合物は、上記式（１−４）においてＸ＝Ｏ（酸素原子）である態様、すなわち下記式（１−５）で表される化合物であることがより好ましい。
【００２９】
【化１４】
2015080240.tif 000016
【００３０】
上記式（１−５）中、Ｒ１は上記式（１）で説明したものと同義であり、Ｒ４、ｍ４は、上記式（１−２）で説明したものと同義である。
【００３１】
上記一般式（１）で表される化合物の具体例を、以下に示すが、ここで列挙したものに限定されない。
【００３２】
【化１５】
2015080240.tif 000017
【００３３】
【化１６】
2015080240.tif 000018
【００３４】
上記式中、Ｒ２、Ｘ、ｍは、上記式（１）で説明したものと同義である。
【００３５】
【化１７】
2015080240.tif 000019
【００３６】
【化１８】
2015080240.tif 000020
【００３７】
【化１９】
2015080240.tif 000021
【００３８】
上記式中、Ｒ２、Ｘ、ｍは、上記式（１）で説明したものと同義である。
【００３９】
【化２０】
2015080240.tif 000022
【００４０】
【化２１】
2015080240.tif 000023
【００４１】
上記式中、Ｒ２、Ｘ、ｍは、上記式（１）で説明したものと同義である。
【００４２】
【化２２】
2015080240.tif 000024
【００４３】
【化２３】
2015080240.tif 000025
【００４４】
【化２４】
2015080240.tif 000026
【００４５】
【化２５】
2015080240.tif 000027
【００４６】
【化２６】
2015080240.tif 000028
【００４７】
上記式中、Ｒ２、Ｘ、ｍは、上記式（１）で説明したものと同義である。
【００４８】
【化２７】
2015080240.tif 000029
【００４９】
【化２８】
2015080240.tif 000030
【００５０】
【化２９】
2015080240.tif 000031
【００５１】
上記式中、Ｒ２、Ｘ、ｍは、上記式（１）で説明したものと同義である。
【００５２】
【化３０】
2015080240.tif 000032
【００５３】
【化３１】
2015080240.tif 000033
【００５４】
【化３２】
2015080240.tif 000034
【００５５】
上記式中、Ｒ２、Ｘ、ｍは、上記式（１）で説明したものと同義である。
【００５６】
【化３３】
2015080240.tif 000035
【００５７】
【化３４】
2015080240.tif 000036
【００５８】
【化３５】
2015080240.tif 000037
【００５９】
上記式中、Ｒ２、Ｘ、ｍは、上記式（１）で説明したものと同義である。
【００６０】
【化３６】
2015080240.tif 000038
【００６１】
【化３７】
2015080240.tif 000039
【００６２】
【化３８】
2015080240.tif 000040
【００６３】
【化３９】
2015080240.tif 000041
【００６４】
【化４０】
2015080240.tif 000042
【００６５】
【化４１】
2015080240.tif 000043
【００６６】
上記式中、Ｒ２、Ｘ、ｍは、上記式（１）で説明したものと同義である。
【００６７】
上記式（１）で表される化合物の具体例を、さらに以下に例示するが、ここで列挙した限りではない。
【００６８】
【化４２】
2015080240.tif 000044
【００６９】
上記式中、Ｘは、上記式（１）で説明したものと同義である。
【００７０】
【化４３】
2015080240.tif 000045
【００７１】
【化４４】
2015080240.tif 000046
【００７２】
【化４５】
2015080240.tif 000047
【００７３】
上記式中、Ｘは、上記式（１）で説明したものと同義である。
【００７４】
【化４６】
2015080240.tif 000048
【００７５】
【化４７】
2015080240.tif 000049
【００７６】
上記式中、Ｘは、上記式（１）で説明したものと同義である。
【００７７】
【化４８】
2015080240.tif 000050
【００７８】
【化４９】
2015080240.tif 000051
【００７９】
【化５０】
2015080240.tif 000052
【００８０】
【化５１】
2015080240.tif 000053
【００８１】
上記式中、Ｘは、上記式（１）で説明したものと同義である。
【００８２】
【化５２】
2015080240.tif 000054
【００８３】
上記式中、Ｘは、上記式（１）で説明したものと同義である。
【００８４】
【化５３】
2015080240.tif 000055
【００８５】
【化５４】
2015080240.tif 000056
【００８６】
【化５５】
2015080240.tif 000057
【００８７】
上記式中、Ｘは、上記式（１）で説明したものと同義である。
【００８８】
【化５６】
2015080240.tif 000058
【００８９】
上記式中、Ｘは、上記式（１）で説明したものと同義である。
【００９０】
【化５７】
2015080240.tif 000059
【００９１】
【化５８】
2015080240.tif 000060
【００９２】
【化５９】
2015080240.tif 000061
【００９３】
上記式中、Ｘは、上記式（１）で説明したものと同義である。
【００９４】
【化６０】
2015080240.tif 000062
【００９５】
【化６１】
2015080240.tif 000063
【００９６】
【化６２】
2015080240.tif 000064
【００９７】
上記式中、Ｘは、上記式（１）で説明したものと同義である。
【００９８】
本実施形態で使用される式（１）で表される化合物は、公知の手法を応用して適宜合成することができ、その合成手法は特に限定されない。例えば、常圧下、フェノール類、チオフェノール類、ナフトール類又はチオナフトール類と、対応するアルデヒド類又はケトン類とを酸触媒下にて重縮合反応させることによって、上記式（１）で表される化合物を得ることができる。また、必要に応じて、加圧下で行うこともできる。
【００９９】
前記フェノール類としては、例えば、フェノール、メチルフェノール、メトキシベンゼン、カテコール、レゾルシノール、ハイドロキノン、トリメチルハイドロキノン等が挙げられるが、これらに特に限定されない。これらは、１種を単独で、又は２種以上を組み合わせて使用することができる。これらのなかでも、ハイドロキノン、トリメチルハイドロキノンを用いることがキサンテン構造を容易に作ることができる点で好ましい。
【０１００】
前記チオフェノール類としては、例えば、ベンゼンチオール、メチルベンゼンチオール、メトキシベンゼンチオール、ベンゼンジチオール、トリメチルベンゼンジチオール等が挙げられるが、これらに特に限定されない。これらは、１種を単独で、又は２種以上を組み合わせて使用することができる。これらのなかでも、ベンゼンジチオール、トリメチルベンゼンジチオールを用いることがチオキサンテン構造を容易に作ることができる点で好ましい。
【０１０１】
前記ナフトール類としては、例えば、ナフトール、メチルナフトール、メトキシナフトール、ナフタレンジオール等が挙げられるが、これらに特に限定されない。これらは、１種を単独で又は２種以上を組み合わせて使用することができる。これらのなかでも、ナフタレンジオールを用いることがベンゾキサンテン構造を容易に作ることができる点で好ましい。
【０１０２】
前記チオナフトール類としては、例えば、ナフタレンチオール、メチルナフタレンチオール、メトキシナフタレンチオール、ナフタレンジチオール等が挙げられるが、これらに特に限定されない。これらは、１種を単独で又は２種以上を組み合わせて使用することができる。これらのなかでも、ナフタレンジチオールを用いることがチオベンゾキサンテン構造を容易に作ることができる点で好ましい。
【０１０３】
前記アルデヒド類としては、特に限定されないが、例えば、ホルムアルデヒド、トリオキサン、パラホルムアルデヒド、アセトアルデヒド、プロピルアルデヒド、ブチルアルデヒド、ヘキシルアルデヒド、デシルアルデヒド、ウンデシルアルデヒド、フェニルアセトアルデヒド、フェニルプロピルアルデヒド、フルフラール、ベンズアルデヒド、ヒドロキシベンズアルデヒド、フルオロベンズアルデヒド、クロロベンズアルデヒド、ニトロベンズアルデヒド、メチルベンズアルデヒド、ジメチルベンズアルデヒド、エチルベンズアルデヒド、プロピルベンズアルデヒド、ブチルベンズアルデヒド、シクロヘキシルベンズアルデヒド、ベンズアルデヒド、ヒドロキシベンズアルデヒド、フルオロベンズアルデヒド、クロロベンズアルデヒド、ニトロベンズアルデヒド、メチルベンズアルデヒド、ジメチルベンズアルデヒド、エチルベンズアルデヒド、プロピルベンズアルデヒド、ブチルベンズアルデヒド、シクロヘキシルベンズアルデヒド、ビフェニルアルデヒド、ナフトアルデヒド、アントラセンカルボキシアルデヒド、フェナントレンカルボキシアルデヒド、ピレンカルボキシアルデヒド、グリオキサール、グルタルアルデヒド、フタルアルデヒド、ナフタレンジカルボキシアルデヒド、ビフェニルジカルボキシアルデヒド、アントラセンジカルボキシアルデヒド、ビス（ジホルミルフェニル）メタン、ビス（ジホルミルフェニル）プロパン、ベンゼントリカルボキシアルデヒドを用いることが、高い耐熱性を与える点で好ましい。
【０１０４】
前記ケトン類としては、例えば、アセトン、メチルエチルケトン、シクロブタノン、シクロペンタノン、シクロヘキサノン、ノルボルナノン、トリシクロヘキサノン、トリシクロデカノン、アダマンタノン、フルオレノン、ベンゾフルオレノン、アセナフテンキノン、アセナフテノン、アントラキノン等が挙げられるが、これらに特に限定されない。これらは、１種を単独で又は２種以上を組み合わせて使用することができる。これらのなかでも、シクロペンタノン、シクロヘキサノン、ノルボルナノン、トリシクロヘキサノン、トリシクロデカノン、アダマンタノン、フルオレノン、ベンゾフルオレノン、アセナフテンキノン、アセナフテノン、アントラキノンを用いることが、高い耐熱性を与える点で好ましい。
【０１０５】
上記反応に用いる酸触媒については、公知のものから適宜選択して用いることができ、特に限定されない。このような酸触媒としては、無機酸や有機酸が広く知られており、例えば、塩酸、硫酸、リン酸、臭化水素酸、フッ酸等の無機酸や、蓚酸、マロン酸、こはく酸、アジピン酸、セバシン酸、クエン酸、フマル酸、マレイン酸、蟻酸、ｐ−トルエンスルホン酸、メタンスルホン酸、トリフルオロ酢酸、ジクロロ酢酸、トリクロロ酢酸、トリフルオロメタンスルホン酸、ベンゼンスルホン酸、ナフタレンスルホン酸、ナフタレンジスルホン酸等の有機酸や、塩化亜鉛、塩化アルミニウム、塩化鉄、三フッ化ホウ素等のルイス酸、或いはケイタングステン酸、リンタングステン酸、ケイモリブデン酸又はリンモリブデン酸等の固体酸等が挙げられるが、これらに特に限定されない。これらのなかでも、製造上の観点から、有機酸及び固体酸が好ましく、入手の容易さや取り扱い易さ等の製造上の観点から、塩酸又は硫酸を用いることが好ましい。なお、酸触媒については、１種を単独で又は２種以上を組み合わせて用いることができる。また、酸触媒の使用量は、使用する原料及び使用する触媒の種類、さらには反応条件などに応じて適宜設定でき、特に限定されないが、反応原料１００質量部に対して、０．０１〜１００質量部であることが好ましい。
【０１０６】
上記反応の際には、反応溶媒を用いてもよい。反応溶媒としては、用いるアルデヒド類又はケトン類とフェノール類、チオフェノール類、ナフトール類、又はチオナフトール類との反応が進行するものであれば、特に限定されず、公知のものの中から適宜選択して用いることができるが、例えば、水、メタノール、エタノール、プロパノール、ブタノール、テトラヒドロフラン、ジオキサン、エチレングリコールジメチルエーテル、エチレングリコールジエチルエーテル又はこれらの混合溶媒等が挙げられる。なお、溶媒は、１種を単独で或いは２種以上を組み合わせて用いることができる。また、これらの溶媒の使用量は、使用する原料及び使用する触媒の種類、さらには反応条件などに応じて適宜設定でき、特に限定されないが、反応原料１００質量部に対して０〜２０００質量部の範囲であることが好ましい。さらに、上記反応における反応温度は、反応原料の反応性に応じて適宜選択することができ、特に限定されないが、通常１０〜２００℃の範囲である。
【０１０７】
本実施形態の一般式（１）で表される化合物を得るためには、反応温度は高い方が好ましく、具体的には６０〜２００℃の範囲が好ましい。なお、反応方法は、公知の手法を適宜選択して用いることができ、特に限定されないが、フェノール類、チオフェノール類、ナフトール類又はチオナフトール類、アルデヒド類或いはケトン類、触媒を一括で仕込む方法や、フェノール類、チオフェノール類、ナフトール類又はチオナフトール類やアルデヒド類又はケトン類を触媒存在下で滴下していく方法が挙げられる。重縮合反応終了後、得られた化合物の単離は、常法にしたがって行うことができ、特に限定されない。例えば、系内に存在する未反応原料や触媒等を除去するために、反応釜の温度を１３０〜２３０℃にまで上昇させ、１〜５０ｍｍＨｇ程度で揮発分を除去する等の一般的手法を採ることにより、原料としての化合物を得ることができる。
【０１０８】
好ましい反応条件としては、アルデヒド類又はケトン類１モルに対し、フェノール類、チオフェノール類、ナフトール類又はチオナフトール類を１モル〜過剰量、及び酸触媒を０．００１〜１モル使用し、常圧で、５０〜１５０℃で２０分〜１００時間程度反応させることにより進行する。
【０１０９】
反応終了後、公知の方法により原料としての化合物を単離することができる。例えば、反応液を濃縮し、純水を加えて反応生成物を析出させ、室温まで冷却した後、濾過を行って分離させ、得られた固形物を濾過し、乾燥させた後、カラムクロマトにより、副生成物と分離精製し、溶媒留去、濾過、乾燥を行って、原料としての上記一般式（１）で示される化合物を得ることができる。
【０１１０】
本実施形態で使用される樹脂は、式（２）で表される構造を有する樹脂である。
【０１１１】
【化６３】
2015080240.tif 000065
【０１１２】
上記式（２）中、Ｘは、各々独立して、酸素原子又は硫黄原子である。Ｒ１は、単結合又は炭素数１〜３０の２ｎ価の炭化水素基であり、該炭化水素基は、環式炭化水素基、二重結合、ヘテロ原子若しくは炭素数６〜３０の芳香族基を有していてもよい。Ｒ２は、各々独立して、炭素数１〜１０の直鎖状、分岐状若しくは環状のアルキル基、炭素数６〜１０のアリール基、炭素数２〜１０のアルケニル基又は水酸基であり、ここで、Ｒ２の少なくとも１つは水酸基である。Ｒ３は、各々独立して、単結合又は炭素数１〜２０の直鎖状若しくは分岐状のアルキレン基である。ｍ２は、各々独立して、１〜５の整数であり、ｎは１〜４の整数である。ｐは各々独立して０又は１である。なお、前記２ｎ価の炭化水素基については、上述した式（１）で説明したものと同義である。
【０１１３】
本実施形態で使用される式（２）で表される構造を有する樹脂は、例えば、上記式（１）で表される化合物を架橋反応性のあるモノマーと反応させることにより得られる。
【０１１４】
架橋反応性のあるモノマーとしては、上記式（１）で表される化合物をオリゴマー化又はポリマー化し得るものである限り特に限定されず、種々公知のものを使用することができる。その具体例としては、アルデヒド、ケトン、カルボン酸、カルボン酸ハライド、ハロゲン含有化合物、アミノ化合物、イミノ化合物、イソシアネート、不飽和炭化水素基含有化合物等が挙げられるが、これらに限定されない。
【０１１５】
式（２）に表される構造を有する樹脂の具体例としては、以下に限定されないが、上記式（１）で表される化合物を架橋反応性のあるモノマーであるアルデヒドとの縮合反応等によってノボラック化した樹脂が挙げられる。
【０１１６】
ここで、上記式（１）で表される化合物をノボラック化する際に用いるアルデヒドとしては、例えば、ホルムアルデヒド、トリオキサン、パラホルムアルデヒド、ベンズアルデヒド、アセトアルデヒド、プロピルアルデヒド、フェニルアセトアルデヒド、フェニルプロピルアルデヒド、ヒドロキシベンズアルデヒド、クロロベンズアルデヒド、ニトロベンズアルデヒド、メチルベンズアルデヒド、エチルベンズアルデヒド、ブチルベンズアルデヒド、ビフェニルアルデヒド、ナフトアルデヒド、アントラセンカルボアルデヒド、フェナントレンカルボアルデヒド、ピレンカルボアルデヒド、フルフラール等が挙げられるが、これらに限定されない。これらの中でも、ホルムアルデヒドが好ましい。なお、これらのアルデヒド類は、１種を単独で又は２種以上を組み合わせて用いることができる。また、上記アルデヒド類の使用量は、特に限定されないが、上記式（１）で表される化合物１モルに対して、０．２〜５モルが好ましく、より好ましくは０．５〜２モルである。
【０１１７】
上記式（１）で表される化合物とアルデヒドとの縮合反応において、触媒を用いることもできる。ここで使用する酸触媒については、公知のものから適宜選択して用いることができ、特に限定されない。このような酸触媒としては、無機酸や有機酸が広く知られており、例えば、塩酸、硫酸、リン酸、臭化水素酸、フッ酸等の無機酸や、蓚酸、マロン酸、こはく酸、アジピン酸、セバシン酸、クエン酸、フマル酸、マレイン酸、蟻酸、ｐ−トルエンスルホン酸、メタンスルホン酸、トリフルオロ酢酸、ジクロロ酢酸、トリクロロ酢酸、トリフルオロメタンスルホン酸、ベンゼンスルホン酸、ナフタレンスルホン酸、ナフタレンジスルホン酸等の有機酸や、塩化亜鉛、塩化アルミニウム、塩化鉄、三フッ化ホウ素等のルイス酸、或いはケイタングステン酸、リンタングステン酸、ケイモリブデン酸又はリンモリブデン酸等の固体酸等が挙げられるが、これらに限定されない。これらのなかでも、製造上の観点から、有機酸及び固体酸が好ましく、入手の容易さや取り扱い易さ等の製造上の観点から、塩酸又は硫酸が好ましい。なお、酸触媒については、１種を単独で又は２種以上を組み合わせて用いることができる。また、酸触媒の使用量は、使用する原料及び使用する触媒の種類、さらには反応条件などに応じて適宜設定でき、特に限定されないが、反応原料１００質量部に対して、０．０１〜１００質量部であることが好ましい。但し、インデン、ヒドロキシインデン、ベンゾフラン、ヒドロキシアントラセン、アセナフチレン、ビフェニル、ビスフェノール、トリスフェノール、ジシクロペンタジエン、テトラヒドロインデン、４−ビニルシクロヘキセン、ノルボルナジエン、５−ビニルノルボルナ−２−エン、α−ピネン、β−ピネン、リモネンなどの非共役二重結合を有する化合物との共重合反応の場合は、必ずしもアルデヒド類は必要ない。
【０１１８】
上記式（１）で表される化合物とアルデヒドとの縮合反応において、反応溶媒を用いることもできる。この重縮合における反応溶媒としては、公知のものの中から適宜選択して用いることができ、特に限定されないが、例えば、水、メタノール、エタノール、プロパノール、ブタノール、テトラヒドロフラン、ジオキサン又はこれらの混合溶媒等が挙げられる。なお、反応溶媒は、１種を単独で或いは２種以上を組み合わせて用いることができる。また、これらの反応溶媒の使用量は、使用する原料及び使用する触媒の種類、さらには反応条件などに応じて適宜設定でき、特に限定されないが、反応原料１００質量部に対して０〜２０００質量部の範囲であることが好ましい。さらに、反応温度は、反応原料の反応性に応じて適宜選択することができ、特に限定されないが、通常１０〜２００℃の範囲である。なお、反応方法は、公知の手法を適宜選択して用いることができ、特に限定されないが、上記一般式（１）で示される化合物、アルデヒド類、触媒を一括で仕込む方法や、上記一般式（１）で示される化合物やアルデヒド類を触媒存在下で滴下していく方法がある。重縮合反応終了後、得られた化合物の単離は、常法にしたがって行うことができ、特に限定されない。例えば、系内に存在する未反応原料や触媒等を除去するために、反応釜の温度を１３０〜２３０℃にまで上昇させ、１〜５０ｍｍＨｇ程度で揮発分を除去する等の一般的手法を採ることにより、原料としてのノボラック化した樹脂を得ることができる。
【０１１９】
ここで、上記式（２）で表される構造を有する樹脂は、上記式（１）で表される化合物の単独重合体であってもよいが、上記式（１）で表される化合物と他のフェノール類との共重合体であってもよい。ここで、共重合可能なフェノール類としては、例えば、フェノール、クレゾール、ジメチルフェノール、トリメチルフェノール、ブチルフェノール、フェニルフェノール、ジフェニルフェノール、ナフチルフェノール、レゾルシノール、メチルレゾルシノール、カテコール、ブチルカテコール、メトキシフェノール、メトキシフェノール、プロピルフェノール、ピロガロール、チモール等が挙げるが、これらに限定されない。
【０１２０】
また、上記式（２）で表される構造を有する樹脂は、上述した他のフェノール類以外に、重合可能なモノマーと共重合させたものであってもよい。かかる共重合モノマーとしては、例えば、ナフトール、メチルナフトール、メトキシナフトール、ジヒドロキシナフタレン、インデン、ヒドロキシインデン、ベンゾフラン、ヒドロキシアントラセン、アセナフチレン、ビフェニル、ビスフェノール、トリスフェノール、ジシクロペンタジエン、テトラヒドロインデン、４−ビニルシクロヘキセン、ノルボルナジエン、ビニルノルボルナエン、ピネン、リモネン等が挙げられるが、これらに限定されない。なお、上記一般式（２）で示される構造を有する樹脂は、上記一般式（１）で示される化合物と上述したフェノール類との２元以上の（例えば、２〜４元系）共重合体であってもよく、上記一般式（１）で示される化合物と上述した共重合モノマーとの２元以上（例えば、２〜４元系）共重合体であってもよく、上記一般式（１）で示される化合物と上述したフェノール類と上述した共重合モノマーとの３元以上の（例えば、３〜４元系）共重合体であってもよい。
【０１２１】
本実施形態で使用する式（１）で表される化合物又は式（２）で表される構造を有する樹脂は単独でもよいが、２種以上混合することもできる。また、式（１）で表される化合物又は式（２）で表される構造を有する樹脂は、各種界面活性剤、各種架橋剤、各種酸発生剤、各種安定剤等を含有したものであってもよい。
【０１２２】
本実施形態において、水と任意に混和しない有機溶媒は、室温下における水への溶解度が３０％未満である有機溶媒を意味する。水と任意に混和しない有機溶媒としては、特に限定されないが、半導体製造プロセスに安全に適用できる有機溶媒が好ましい。なお、上記溶解度は２０％未満であることが好ましく、より好ましくは１０％未満である。使用する水と任意に混和しない有機溶媒の量は、特に限定されないが、使用する式（１）で表される化合物又は式（２）で表される構造を有する樹脂に対して、通常１〜１００質量倍程度とすることができ、好ましくは１質量倍以上１０質量倍以下であり、より好ましくは１質量倍以上９質量倍未満であり、さらに好ましくは２〜５質量倍である。
使用される溶媒の具体例としては、以下に限定されないが、ジエチルエーテル、ジイソプロピルエーテル等のエーテル類、酢酸エチル、酢酸ｎ−ブチル、酢酸イソアミル等のエステル類、メチルエチルケトン、メチルイソブチルケトン、エチルイソブチルケトン、シクロヘキサノン、シクロペンタノン、２−ヘプタノン、２−ペンタノン等のケトン類、エチレングリコールモノエチルエーテルアセテート、エチレングリコールモノブチルエーテルアセテート、プロピレングリコールモノメチルエーテルアセテート（ＰＧＭＥＡ）、プロピレングリコールモノエチルエーテルアセテート等のグリコールエーテルアセテート類、ｎ−ヘキサン、ｎ−ヘプタン等の脂肪族炭化水素類、トルエン、キシレン等の芳香族炭化水素類、塩化メチレン、クロロホルム等のハロゲン化炭化水素類等が挙げられる。これらの中でも、トルエン、２−ヘプタノン、シクロヘキサノン、シクロペンタノン、メチルイソブチルケトン、プロピレングリコールモノメチルエーテルアセテート、酢酸エチル等が好ましく、メチルイソブチルケトン、酢酸エチル、シクロヘキサノン、プロピレングリコールモノメチルエーテルアセテートがより好ましく、メチルイソブチルケトン、酢酸エチルがさらに好ましい。メチルイソブチルケトン、酢酸エチル等は式（１）で表される化合物又は式（２）で表される構造を有する樹脂の飽和溶解度が比較的高く、沸点が比較的低いことから、これらを用いると、工業的に溶媒を留去する場合や乾燥により除去する工程での負荷がより低減される傾向にある。
これらの溶媒はそれぞれ単独で用いることもできるし、また２種以上を混合して用いることもできる。
【０１２３】
本実施形態で使用される酸性の水溶液としては、一般に知られる有機、無機系化合物を水に溶解させた水溶液の中から適宜選択される。以下に限定されないが、例えば、塩酸、硫酸、硝酸、リン酸等の鉱酸を水に溶解させた水溶液、又は、酢酸、プロピオン酸、蓚酸、マロン酸、コハク酸、フマル酸、マレイン酸、酒石酸、クエン酸、メタンスルホン酸、フェノールスルホン酸、ｐ−トルエンスルホン酸、トリフルオロ酢酸等の有機酸を水に溶解させた水溶液が挙げられる。これら酸性の水溶液は、それぞれ単独で用いることもできるし、また２種以上を組み合わせて用いることもできる。これら酸性の水溶液の中でも、塩酸、硫酸、硝酸及びリン酸からなる群より選ばれる１種以上の鉱酸水溶液である、又は、酢酸、プロピオン酸、蓚酸、マロン酸、コハク酸、フマル酸、マレイン酸、酒石酸、クエン酸、メタンスルホン酸、フェノールスルホン酸、ｐ−トルエンスルホン酸及びトリフルオロ酢酸からなる群より選ばれる１種以上の有機酸水溶液であることが好ましく、硫酸、硝酸、及び酢酸、蓚酸、酒石酸、クエン酸等のカルボン酸の水溶液がより好ましく、硫酸、蓚酸、酒石酸、クエン酸の水溶液がさらに好ましく、蓚酸の水溶液がよりさらに好ましい。蓚酸、酒石酸、クエン酸等の多価カルボン酸は金属イオンに配位し、キレート効果が生じるために、より効果的に金属を除去できる傾向にあるものと考えられる。また、ここで用いる水は、本実施形態の目的に沿って、金属含有量の少ないもの、例えばイオン交換水等を用いることが好ましい。
【０１２４】
本実施形態で使用する酸性の水溶液のｐＨは特に限定されないが、式（１）で表される化合物又は式（２）で表される構造を有する樹脂への影響を考慮し、水溶液の酸性度を調整することが好ましい。通常、ｐＨ範囲は０〜５程度であり、好ましくはｐＨ０〜３程度である。
【０１２５】
本実施形態で使用する酸性の水溶液の使用量は特に限定されないが、金属除去のための抽出回数を低減する観点及び全体の液量を考慮して操作性を確保する観点から、当該使用量を調整することが好ましい。上記観点から、水溶液の使用量は、通常、有機溶媒に溶解した式（１）で表される化合物又は式（２）で表される構造を有する樹脂の溶液に対して１０〜２００質量％であり、好ましくは２０〜１００質量％である。
【０１２６】
本実施形態においては、上記のような酸性の水溶液と、式（１）で表される化合物又は式（２）で表される構造を有する樹脂及び水と任意に混和しない有機溶媒を含む溶液とを接触させることにより、金属分を抽出することができる。上記接触の態様としては、特に限定されず、例えば、撹拌、超音波分散などの公知の混合方法を採用することができる。
【０１２７】
本実施形態においては、溶液（Ａ）が、さらに水と任意に混和する有機溶媒を含むことが好ましい。本実施形態において、水と任意に混和する有機溶媒は、室温下における水への溶解度が７０％以上である有機溶媒を意味する。水と任意に混和する有機溶媒の上記溶解度としては、８０％以上であることが好ましく、より好ましくは９０％以上である。水と任意に混和する有機溶媒を含む場合、式（１）で表される化合物又は式（２）で表される構造を有する樹脂の仕込み量を増加させることができ、また分液性が向上し、高い釜効率で精製を行うことができる傾向にある。水と任意に混和する有機溶媒を加える方法は特に限定されない。例えば、予め有機溶媒を含む溶液に加える方法、予め水又は酸性の水溶液に加える方法、有機溶媒を含む溶液と水又は酸性の水溶液とを接触させた後に加える方法のいずれでもよい。これらの中でも、予め有機溶媒を含む溶液に加える方法が操作の作業性や仕込み量の管理のし易さの点で好ましい。
【０１２８】
本実施形態で使用される水と任意に混和する有機溶媒としては、特に限定されないが、半導体製造プロセスに安全に適用できる有機溶媒が好ましい。使用する水と任意に混和する有機溶媒の量は、溶液相と水相とが分離する範囲であれば特に限定されないが、使用する式（１）で表される化合物又は式（２）で表される構造を有する樹脂に対して、通常０．１〜１００質量倍程度使用することができ、好ましくは０．１〜１０質量倍であり、より好ましくは０．１〜２質量倍であり、さらに好ましくは０．５〜２質量倍であり、よりさらに好ましくは０．５〜１．５質量倍である。
【０１２９】
本実施形態において使用される水と任意に混和する溶媒の具体例としては、以下に限定されないが、テトラヒドロフラン、１，３−ジオキソラン等のエーテル類、メタノール、エタノール、イソプロパノール等のアルコール類、アセトン、Ｎ−メチルピロリドン等のケトン類、エチレングリコールモノエチルエーテル、エチレングリコールモノブチルエーテル、プロピレングリコールモノメチルエーテル（ＰＧＭＥ）、プロピレングリコールモノエチルエーテル等のグリコールエーテル類等の脂肪族炭化水素類が挙げられる。これらの中でも、Ｎ−メチルピロリドン、プロピレングリコールモノメチルエーテル等が好ましく、Ｎ−メチルピロリドン、プロピレングリコールモノメチルエーテルがより好ましい。
これらの溶媒はそれぞれ単独で用いることもできるし、また２種以上を混合して用いることもできる。
【０１３０】
本実施形態において、溶液（Ａ）と酸性の水溶液の接触の際、すなわち、抽出処理を行う際の温度は通常、２０〜９０℃であり、好ましくは３０〜８０℃の範囲である。抽出操作は、特に限定されないが、例えば、撹拌等により、よく混合させたあと、静置することにより行われる。これにより、式（１）で表される化合物又は式（２）で表される構造を有する樹脂と有機溶媒を含む溶液に含まれていた金属分が水相に移行する。また本操作により、溶液の酸性度が低下し、式（１）で表される化合物又は式（２）で表される構造を有する樹脂の変質を抑制することができる。
【０１３１】
得られる混合物は、式（１）で表される化合物又は式（２）で表される構造を有する樹脂と有機溶媒を含む溶液相と水相に分離するのでデカンテーション等により式（１）で表される化合物又は式（２）で表される構造を有する樹脂と有機溶媒を含む溶液を回収する。静置する時間は特に限定されないが、有機溶媒を含む溶液相と水相との分離をより良好にする観点から、当該静置する時間を調整することが好ましい。通常、静置する時間は１分以上であり、好ましくは１０分以上であり、より好ましくは３０分以上である。
また、抽出処理は１回だけでもかまわないが、混合、静置、分離という操作を複数回繰り返して行うのも有効である。
【０１３２】
本実施形態において、溶液（Ａ）と酸性の水溶液とを接触させる工程による抽出処理を行ったのち、さらに水による抽出処理を行う工程を含むものとすることが好ましい。すなわち、酸性の水溶液を用いて上記抽出処理を行った後に、該水溶液から抽出され、回収された式（１）で表される化合物又は式（２）で表される構造を有する樹脂と有機溶媒を含む溶液を、さらに水による抽出処理に供することが好ましい。上記の水による抽出処理は、特に限定されないが、例えば、撹拌等により、よく混合させたあと、静置することにより行うことができる。当該静置後に得られる溶液は、式（１）で表される化合物又は式（２）で表される構造を有する樹脂と有機溶媒を含む溶液相と水相に分離するのでデカンテーション等により式（１）で表される化合物又は式（２）で表される構造を有する樹脂と有機溶媒を含む溶液相を回収することができる。
また、ここで用いる水は、本実施形態の目的に沿って、金属含有量の少ないもの、例えばイオン交換水等であることが好ましい。抽出処理は１回だけでもかまわないが、混合、静置、分離という操作を複数回繰り返して行うのも有効である。また、抽出処理における両者の使用割合や、温度、時間等の条件は特に限定されないが、先の酸性の水溶液との接触処理の場合と同様で構わない。
【０１３３】
こうして得られた式（１）で表される化合物又は式（２）で表される構造を有する樹脂と有機溶媒を含む溶液に混入しうる水分については、減圧蒸留等の操作を施すことにより容易に除去できる。また、必要により有機溶媒を加え、式（１）で表される化合物又は式（２）で表される構造を有する樹脂の濃度を任意の濃度に調整することができる。
【０１３４】
得られた式（１）で表される化合物又は式（２）で表される構造を有する樹脂と有機溶媒を含む溶液から、式（１）で表される化合物又は式（２）で表される構造を有する樹脂を単離する方法は、特に限定されず、減圧除去、再沈殿による分離、及びそれらの組み合わせ等、公知の方法で行うことができる。必要に応じて、濃縮操作、ろ過操作、遠心分離操作、乾燥操作等の公知の処理を行うことができる。
【実施例】
【０１３５】
以下、実施例を挙げて、本実施形態をさらに具体的に説明する。但し、本実施形態は、これらの実施例に限定されない。以下の合成例において、化合物の構造は１Ｈ−ＮＭＲ測定で確認した。【０１３６】
（合成例１）ＢｉｓＮ−１の合成
攪拌機、冷却管及びビュレットを備えた内容積１００ｍＬの容器に、２，６−ナフタレンジオール（シグマ−アルドリッチ社製試薬）１．６０ｇ（１０ｍｍｏｌ）と、４−ビフェニルアルデヒド（三菱瓦斯化学社製）１．８２ｇ（１０ｍｍｏｌ）と、メチルイソブチルケトン３０ｍＬとを仕込み、９５％の硫酸５ｍＬを加えて、反応液を１００℃で６時間撹拌して反応を行った。次に、反応液を濃縮し、純水５０ｇを加えて反応生成物を析出させ、室温まで冷却した後、濾過を行って分離した。得られた固形物を濾過し、乾燥させた後、カラムクロマトによる分離精製を行うことにより、下記式で表される目的化合物（ＢｉｓＮ−１）３．０５ｇを得た。
なお、４００ＭＨｚ−１Ｈ−ＮＭＲにより以下のピークが見出され、下記式の化学構造を有することを確認した。また、２，６−ジヒドロキシナフトールの置換位置が１位であることは、３位と４位のプロトンのシグナルがダブレットであることから確認した。
１Ｈ−ＮＭＲ：（ｄ−ＤＭＳＯ、内部標準ＴＭＳ）
δ（ｐｐｍ）９．７（２Ｈ，Ｏ−Ｈ）、７．２〜８．５（１９Ｈ，Ｐｈ−Ｈ）、６．６（１Ｈ，Ｃ−Ｈ）【０１３７】
【化６４】
2015080240.tif 000066
【０１３８】
（合成例２）ＲＢｉｓＮ−１の合成
攪拌機、冷却管及びビュレットを備えた内容積１００ｍＬの容器に、ＢｉｓＮ−１  １０ｇ（２１ｍｍｏｌ）と、パラホルムアルデヒド０．７ｇ（４２ｍｍｏｌ）、氷酢酸５０ｍＬとＰＧＭＥ５０ｍＬとを仕込み、９５％の硫酸８ｍＬを加えて、反応液を１００℃で６時間撹拌して反応を行った。次に、反応液を濃縮し、メタノール１０００ｍＬを加えて反応生成物を析出させ、室温まで冷却した後、濾過を行って分離した。得られた固形物を濾過し、乾燥させた後、カラムクロマトによる分離精製を行うことにより、下記式で表される構造を有する目的樹脂（ＲＢｉｓＮ−１）７．２ｇを得た。
得られた樹脂について、前記方法によりポリスチレン換算分子量を測定した結果、Ｍｎ：７７８、Ｍｗ：１７９３、Ｍｗ／Ｍｎ：２．３０であった。
得られた樹脂について、前記測定条件でＮＭＲ測定を行ったところ、以下のピークが見出され、下記式の化学構造を有することを確認した。
δ（ｐｐｍ）９．７（２Ｈ，Ｏ−Ｈ）、７．２〜８．５（１７Ｈ，Ｐｈ−Ｈ）、６．６（１Ｈ，Ｃ−Ｈ）、４．１（２Ｈ，−ＣＨ２）【０１３９】
【化６５】
2015080240.tif 000067
【０１４０】
＜実施例＞  金属含有量の低減された式（１）で表される化合物又は式（２）で表される構造を有する樹脂のプロピレングリコールモノメチルエーテルアセテート（ＰＧＭＥＡ）溶液の製造
（実施例１）
１０００ｍＬ容量の四つ口フラスコ（底抜き型）に、ＢｉｓＮ−１をＰＧＭＥＡに溶解させた溶液（ＢｉｓＮ−１濃度：２．５ｗｔ％）を１５０g仕込み、攪拌しながら８０℃まで加熱した。次いで、蓚酸水溶液（ｐＨ１．３）３７．５ｇを加え、５分間攪拌後、３０分静置した。これにより油相と水相に分離したので、水相を除去した。この操作を１回繰り返した後、得られた油相に、超純水３７．５ｇを仕込み、５分間攪拌後、３０分静置し、水相を除去した。この操作を３回繰り返すことにより、金属含有量の低減されたＢｉｓＮ−１のＰＧＭＥＡ溶液を得た。【０１４１】
（実施例２）
ＰＧＭＥＡ溶液（ＢｉｓＮ−１濃度：２．５ｗｔ％）１５０ｇを仕込む代わりに、ＰＧＭＥＡ（１２０ｇ）／プロピレングリコールモノメチルエーテル（ＰＧＭＥ）（１５ｇ）を溶媒とする溶液（ＢｉｓＮ−１濃度：１０ｗｔ％）１５０ｇを仕込んだこと以外は実施例１と同様に処理して金属含有量の低減されたＢｉｓＮ−１のＰＧＭＥＡ／ＰＧＭＥ溶液を得た。【０１４２】
（実施例３）
蓚酸水溶液（ｐＨ１．３）３７．５ｇを仕込む代わりに、クエン酸水溶液（ｐＨ１．８）１３０ｇを仕込んだこと以外は実施例１と同様に処理して金属含有量の低減されたＢｉｓＮ−１のＰＧＭＥＡ溶液を得た。【０１４３】
（実施例４）
ＢｉｓＮ−１を仕込む代わりに、ＲＢｉｓＮ−１を仕込んだこと以外は実施例１と同様に処理して金属含有量の低減されたＲＢｉｓＮ−１のＰＧＭＥＡ溶液（ＲＢｉｓＮ−１濃度：２．５ｗｔ％）を得た。【０１４４】
（実施例５)
ＰＧＭＥＡ溶液（ＢｉｓＮ−１濃度：２．５ｗｔ％）１５０ｇを仕込む代わりに、メチルイソブチルケトン（１５０ｇ）を溶媒とする溶液（ＢｉｓＮ−１濃度：３０ｗｔ％）を仕込んだこと以外は実施例１と同様に処理して金属含有量の低減されたＢｉｓＮ−１のメチルイソブチルケトン溶液を得た。【０１４５】
（実施例６)
ＰＧＭＥＡ溶液（ＢｉｓＮ−１濃度：２．５ｗｔ％）１５０ｇを仕込む代わりに、メチルイソブチルケトン（１２０ｇ）／プロピレングリコールモノメチルエーテル（ＰＧＭＥ）（１５ｇ）を溶媒とする溶液（ＢｉｓＮ−１濃度：３０ｗｔ％）を仕込んだこと以外は実施例１と同様に処理して金属含有量の低減されたＢｉｓＮ−１のメチルイソブチルケトン／ＰＧＭＥ溶液を得た。【０１４６】
（実施例７）
ＰＧＭＥＡ溶液（ＢｉｓＮ−１濃度：２．５ｗｔ％）１５０ｇを仕込む代わりに、酢酸エチル（１５０ｇ）を溶媒とする溶液（ＢｉｓＮ−１濃度：２０ｗｔ％）を仕込んだこと以外は実施例１と同様に処理して金属含有量の低減されたＢｉｓＮ−１の酢酸エチル溶液を得た。【０１４７】
（実施例８）
ＰＧＭＥＡ溶液（ＢｉｓＮ−１濃度：２．５ｗｔ％）１５０ｇを仕込む代わりに、酢酸エチル（１２０ｇ）／プロピレングリコールモノメチルエーテル（ＰＧＭＥ）（１５ｇ）を溶媒とする溶液（ＢｉｓＮ−１濃度：２０ｗｔ％）を仕込んだこと以外は実施例１と同様に処理して金属含有量の低減されたＢｉｓＮ−１の酢酸エチル／ＰＧＭＥ溶液を得た。【０１４８】
（実施例９）
ＢiｓＮ−１を仕込む代わりに、ＲＢｉｓＮ−１を仕込んだこと以外は実施例６と同様に処理して金属含有量の低減されたＲＢｉｓＮ−１のメチルイソブチルケトン／ＰＧＭＥ溶液（ＲＢｉｓＮ−１濃度：３０ｗｔ％）を得た。【０１４９】
（実施例１０）
ＢiｓＮ−１を仕込む代わりに、ＲＢｉｓＮ−１を仕込んだこと以外は実施例８と同様に処理して金属含有量の低減されたＲＢｉｓＮ−１の酢酸エチル／ＰＧＭＥ溶液（ＲＢｉｓＮ−１濃度：２０ｗｔ％）を得た。【０１５０】
（参考例１）
ＰＧＭＥＡ溶液（ＢｉｓＮ−１濃度：２．５ｗｔ％）１５０ｇを仕込む代わりに、ＰＧＭＥＡ溶液（ＢｉｓＮ−１濃度：１０ｗｔ％）１５０ｇを仕込んだこと以外は実施例１と同様に操作を開始した。蓚酸水溶液（ｐＨ１．３）３７．５ｇを加え、５分間攪拌を行ったところ、ＢｉｓＮ−１の一部が析出した。次いで、８０℃まで昇温後、さらに５分間攪拌を行い、金属含有量が低減されたＢｉｓＮ−１のＰＧＭＥＡ溶液（ＢｉｓＮ−１濃度：１０ｗｔ％）を得た。【０１５１】
＜比較例＞  イオン交換樹脂による金属含有量の低減された環状化合物の製造
（比較例１）
イオン交換樹脂（三菱化学ダイヤイオン：ＳＭＴ１００−ミックス樹脂）２５ｇをシクロヘキサノンで膨潤後、テフロン（登録商標）カラムに充填し、１，３−ジオキソランを５００ｍＬ通液することで溶媒置換した。次いでＢｉｓＮ−１を１，３−ジオキソランに溶解させた溶液（１．７ｗｔ％）５００ｇを通液することでＢｉｓＮ−１のジオキソラン溶液を得た。【０１５２】
処理前のＢｉｓＮ−１の１０ｗｔ％ＰＧＭＥＡ溶液、処理前のＲＢｉｓＮ−１の１０ｗｔ％ＰＧＭＥＡ溶液、実施例１〜１０及び比較例１において得られた式（１）で表される化合物又は式（２）の溶液について、各種金属含有量をＩＣＰ−ＭＳによって測定した。測定結果を表１に示す。【０１５３】
【表１】
2015080240.tif 000068
【０１５４】
本出願は、２０１３年１１月２９日出願の日本特許出願（特願２０１３−２４８０１２号）に基づくものであり、その内容はここに参照として取り込まれる。
【産業上の利用可能性】
【０１５５】
本発明によれば、金属含有量の低減された式（１）で表される化合物又は式（２）で表される構造を有する樹脂を工業的に有利に製造することができる。
【国際調査報告】
2015080240.tif 000078
2015080240.tif 000079
2015080240.tif 000080
2015080240.tif 000081